"Agent améliorant la chromaticité et la brillance des pig ments et procédé de préparation des pigments améliores par cet agent." Généralement les pigments ont une force de cohésion importante qui soulève des difficultés concernant la teinte et l'aptitude à la dispersion quand on les utilise comme colorants. Afin de résoudre ces problèmes, la plupart des pigments sont traités en surface au préalable. Comme agents de traitement en surface pour pigments, on connaît par exemple des sels de colophane avec du calcium et du baryum, des sels d'acides gras avec du calcium et du baryum, et analogues. Néanmoins ils présentent des inconvénients tels que leur cadre d'application limité sous l'angle de pigments à traiter, leur faible aptitude à la mise en oeuvre et une chromaticité et une brillance non satisfaisantes des pigments resultants. La présente invention concerne (1) un agent améliorant la chromaticité et la brillance pour les pigments, qui consiste en un produit provenant de la réaction d'un sel basique de poly-aluminiumwou d'un sel d'alu miniumvavec un acide résinique ou avec un sel de l'acide résinique ou avec un tensio-actif anionique à base d'amino-acide, et (2) un procédé pour la préparation de pigments ayant une chromaticité et une brillance très améliorées, qui comprend la réaction d'un sel basique de polyaluminium)ou ou d'un sel d'aluminium, avec un acide résinique ou avec un sel de l'acide résinique ou avec un tensio-actifanionique à base d'aminoacide en présence d'un pigment. Les sels basiques de polyaluminium utilisés dans la présente invention sont représentés par la formule Aln(OH)mXî Sedans laquelle X est un anion de Cl, Br, I, N03, Cl04 504 etc.; 1, m et n sont des nombres entiers positifs satisfaisant à ltéquation 3n = m+z.l (où z est la valence dé l'anion repré senté par X)]. En se référant encore la formule ci-dessus, la basicité des sels basiques de polyaluminium est exprimée par m3n x 100 (X), et les sels de préférence utilisés sont les sels basiques de polyaluminium ayant habituellement une basicité ne dépassant pas 87,5 %, de préférence ne dépassant pas 83,3 X et particulièrement ne dépassant pas 75 X. Comme exemples plus spécifiques de ces sels, on peut mentionner les composés représentés par Al6(0H)12C16 (désigné par la suite pour abréger par Al6), Al12(0H)30 Cl6 (désigné par la suite pour abréger par Al12), etc.La formule décrite ci-dessus sert simplement à titre représentatif de la composition, bien que les sels basiques de polyaluminium sont réellement des substances à poids moléculaire élevé formes en une longue channe par des liaisons en nombre limité, mais pas inférieur à deux, ayant la structure représentée par la formule mentionnée ci-dessus. Les sels d'aluminium décrits précédemment sont représentés par la formule Al2X 6.pH20 z (dans laquelle X et z ont les définitions mentionnées plus haut; p désigne un nombre entier positif). Comme exemples spécifiques de ces composés, on peut mentionner le chlorure d'aluminium, le nitrate d'aluminium, le sulfate d'aluminium, etc., bien que le chlorure d'aluminium entre autres soit préférable. Dans la présente invention, le sel d'aluminium peut être utilisé à la place du sel basique de polyaluminium, mais l'effet d'amélioration non marqué de la chromaticité et de la brillance pour les pigments est observé en utilisant le sel basique de polyaluminium. Des exemples d'acide résinique peuvent comprendre ceux d'origine naturelle, ainsi que des dérivés de la colophane obtenus par le traitement chimique des acides résiniques d'origine naturelle. Comme exemples d'acides résiniques d'origine naturelle, on peut citer les acides abiétique, néo-abiétique, paratose-phosphorique, lévopimarique, dihydro-abiétique, déhydro-abiétique, dextropimarique, isodextropimarique, etc. Ces acides résiniques peuvent être à l'état de mélange et, particulièrement, la colophane qui est un mélange contenant l'acide abiétique, etc. est la mieux appropriée pour la pré sente invention. Par conséquent, les acides résiniques décrits ci-dessus peuvent être utilisés seuls ou en mélange. Les dérivés de la colophane obtenus en soumettant les acides résiniques d'origine naturelle au traitement chimique, peuvent être l'un quelconque, s'il contient un groupe carboxyle libre dans la molécule et s'il réagit avec un sel basique de polyaluminium ou avec un sel d'aluminium; des exemples spécifiques sont la colophane hydrogéné produite en amenant la colophane à se combiner avec l'hydrogène, la colophane dismutée obtenue en la soumettant à la déshydrogénation et la colophane polymérisée formée par polymérisation de deux ou plusieurs molécules de colophane. Des exemples de la colophane hydrogénée peuvent comprendre la "Staybelite Resin" de Hercules Inc. (USA), ceux de la colophane dismutée "Rondis R" de Arakawa Chemical Industry, Ltd., et ceux de la colophane polymérisée wDiverex Resin" et "Polypale Resin" de Hercules Inc. (USA). Ces acides résiniques peuvent être utilisés à tat d'acide libre ou sous forme d'un sel. On préfère comme sels de ce genre par exemple les sels de métaux alcalins et les sels de métaux alcalinoterreux et particulièrement est approprié le sel de sodium. Comme exemples spécifiques de tensio-actifs anioniques à base d'amino-acide, on peut mentionner un tensio-actif représenté par les formules RCON(CH3)CH2COONa ou RCOR(CH3)CH2CH2' COOHa (dans lesquelles R est un groupe alkyle à chaîne droite ou ramifiée ayant 12 à 18 atomes de carbone), et les exemples plus spécifiques comprennent le typon SC" (cocoyl-sarcosine de sodium), le typon SLP" (lauroyl-sarcosine de sodium), l"'Alanon AcE: :11 (N- cocyl-méthyl-ss-alanine de sodium, 1' "Alanon AME" (N-miristoyl-N-Trikhyl- ss-alanine de sodium), fabriques par Kawaken Fine Chemicåls,Ltd. et l"'OleoylZarcosine 221P" et le "Filet L" fatigues Ear Nippon Oils & Fats Ltd. Dans Dans la présente invention, particulièrement, les dérivés de la colophane sont utilisés de préférence parce qu'ils sont par exemple de couleur plus claire, ont un point de ramollissement plus élevé et sont fortement améliorés dans leur résistance à la chaleur comparé à la colophane, étant ainsi plus efficaces dans les plastiques. En plus, leur fonction comme améliorant la chromaticité et la brillance se révèle être plus satisfaisante comparée à celle de la colophane, car ils peuvent donner une amélioration plus marquée de la chromaticité et de la brillance, pour les pigments de couleur bronze, tels que le"Carmin Brillant 6B", en ce qui concerne l'extinction de cette couleur bronze. Comme il est évident d'après ce qui est dit ci-dessus, les dérivés de la colophane sont de loin meilleurs que la colophane. Parmi les autres dérivées, la colophane hydrogénée et la colophane disputée sont particulièrement préférées. Le rapport pondéral de l'acide résinique, ou de son sel, ou du tensio-actif anionique à base d'aFino-acide, au sel basique de polyaluminium ou au sel d'aluminium, tel que décrits pré cédemment, peut être sensiblement stoechiométrique. La préparation de l'agent améliorant selon la présente invention est effectuée par exemple en dissolvant un acide résinique, ou son sel, ou un tensio-actif anionique à base d'amino-acide, dans un solvant approprié, puis en ajoutant peu à peu un sel basique de polyaluzinium ou un sel d'aluminium, directement ou après lavoir dissous dans un solvant approprié, pour permettre au produit désiré de précipiter. Contrairement à ce qui est dit ci-dessus, naturellement, la préparation peut être effectuée en ajoutant à une solution d'un sel basique de polyaluminium, ou d'un sel d'aluminium, un acide résinique, ou son sel, aucun tensio-actif anionique à base d'amino-acide, directement ou sous la forme d'une solution. D'une autre façon, un sel basique de polyaluminiu ou un sel d'aluminium et un acide résinique, ou son sel, ou un tensio-actif anionique à base d'amino-acide, respectivement sous la forme d'une solution, peut être mélangé simultanément, ou peut être directement mélangé puis additionné d'un suivant approprié pour permettre à la réaction de se dérouler dans la solution.La réaction est effectuée de préférence en présence d'un agent de neutralisation d'acide approprié.Comme exemples spécifiques de cet avent de neutralisation, on peut mentionner les hydro- xydes de métaux alcalins tels que l'hydroxyde de sodium et l'hydroxyde de potassium, les carbonates de metaux alcalins tels que les carbonates de sodium et le carbonate de potassium, les bicarbonates de métaux alcalins tels que le bicarbonate de sodium, et d'autres bases. La quantité utilisée d'agent de neutralisation peut etre équivalente à l'acide formé en sous-produit dans la réaction. Des exemples de solvants qui sont appropriés pour la réaction mentionnée ci-dessus, peuvent particulièrement comprendre l'eau, I'éthansl, le méthanol, etc. et leurs mélanges. La réaction et effectuée en général à une température allant de la température ordinaire à 1000 C, et est terminée normalement en l'espace d'environ 1 heure. On suppose que la réaction se déroule selon les kuations suivantes (1) Dans le cas d'un sel basique de polyaluminium (2) Dans le cas d'un sel d'aluminium (dans lesquelles X, l, m, n et z ont les définitions mentionnées plus haut; la formule Y - H représente un acide résinique; dans la formule de Y - M, Y désigne un radical formé en éliminant la partie base d'un sel d'un acide résinique ou d'un tensio-actif anionique à base d'amino-acide, et M désigne la partie base du sel d'un acide résinique ou du tensio-actif anionique à base d'amino-acide). L'agent améliorant pour pigments selon la présente invention peut être les sels d'aluminium ainsi obtenus des acides euxmêmes ou incorporés ultérieurement avec d'autres composants appropriés tels que des excipients (par exemple carbonate de baryum précipité, carbonate de calcium, kaolin, alumine, mica, etc.), d'autres agents améliorant pour pigments (par exemple sels de calcium de la colophane, sels de baryum de la colophane, sels de calcium ou de baryum des acides gras tels que l'acide stéarique, et analogues) et d'autres. Le traitement des pigments avec l'agent améliorant selon la présente invention améliore fortement la chromaticité et la brillance de leurs teintes et, en même temps, augmente leur propriété lipophile, augmentant ainsi leur aptitude à la dispersion dans les solvants organiques, les véhicules, les plastiques et autres substances organiques. Il n'y a pas de limite particulière pour les pigments à traiter et l'agent améliorant la chromaticité et la brillance selon la présente invention est efficace par exemple particulièrement pour les pigments azorques solubles, les pigments azoïques insolubles, les pigments polycycliques, le noir de carbone, les pigments minéraux, les produits de charge, les pigments blancs et autres pigments quelconques.L'énumération plus spécifique de ceux-ci est la suivante : comme exemples de pigments azorques solubles, on peut mentionner Rouge Laqué C, Carmin Brillant 6B, Rouge Permanent F5R, Bordeaux lOB, Rouge Laqué R, Rouge Laqué D, Orangé Laqué, Carmin Brillant 3B, Rouge Litho Rubis Lithol, Ecarlate Brillant G, Bordeaux Helio BL, etc.;; des exemples de pigments azoSques insolubles comprennent le jaune de benzidine, l'orangé de benzidine, les homologues du rouge naphtol, l'orangé pyrazolone, le rouge pyrazolone, le jaune azosulfamide, l'orangé Permanent HL, etc., des exemples de pigments polycycliques sont le bleu de phtalocyanine, le vert de phtalocyanine, le bleu ciel solide, le rouge quinacridone, le magenta quinacrilone, le violet dioxazine, le jaune verdâtre iso-indolinone, le jaune rougeâtre iso-indolinone, l'orangé pérynone, les pigments à base de pérylène, les pigments à base de thio-indigo, l'hélindone, les pigments à base d!anthraquinone, etc.; comme exemple de pigments minéraux, on peut mentionner le rouge d'oxyde de fer, l'hydroxyde de chrome, le minium, le bleu outremer, le bleu de Prusse, l'hydroxyde de cobalt, le jaune de chrome, l'oxyde de chrome, le jaune d'oxyde de fer, le noir d'oxyde de fer, etc.; des exemples de matières de charges comprennent les produits en écailles, l'oxychlorure de bismuth, le micatitane, et analogues, le pigment en perle, la poudre de baryte, le sulfate de baryum précipité, le carbonate de baryum, la poudre de carbonate de calcium, le carbonate de calcium précipité, le gypse, l'amiante, le mica argileux, la poudre de silice, l'acide silicique finement broyé, la terre de diatomées, le talc, le carbonate basique de magnésium, l'alumine hydratée, le blanc brillant, le blanc minéral, etc.;; et comme exemples de pigments blancs, on peut mentionner le blanc de zinc, la céruse, le sulfate de plomb basique, le sulfate de plomb, le lithopone, le sulfure de zinc, l'oxyde d'antimoine, etc. Le traitement améliorant la chromaticité et la brillance dans la présente invention est effectué en mettant en contact le pigment avec l'agent améliorant selon la présente invention. Ainsi, pour assurer le contact entre deux d'entre eux, ils peuvent être simplement mélangés, le mélangeage étant effectué par des procédés quelconques. Par exemple, le pigment et 1 'agent améliorant peuvent être mélangés directement ou si multanément avec un solvant approprié tel que l'eau et l'étha- nol. Par ailleurs, l'agent améliorant peut être mélangé avec des huiles et des graisses et produits analogues pour former une pâte qui sera broyée avec un pigment.En ce qui concerne son application dans les matières plastiques, le pigment traité par le procédé selon la prsente invention est directement broyé dans les matières plastiques. Le broyage peut être effectué normalement à la température ordinaire ou sous agitation. Le broyage sous agitation est terminé normalement en 1 heure environ. Une autre variante du traitement aFéliorant~la chromaticité et la brillance selon la présente invention, repose sur le procédé dans lequel la réaction entre le sel basique de poly aluminiu, ou le sel d'aluminium, et l'acide résinique, ou son sel, ou un tensio-actif anionique à base d'amino-acide, décrit précédemment, est effectuée en présence d'un pigment. C'est-à- dire qu'on laisse le pigment présent dans le système réaction nel. Dans le cas où ce procédé est adopté, l'adsorption de l'agent améliorant à la surface d'un pigment est très ferme et serrée et on peut obtenir le pigment ayant un degré élevé d'amélioration de la chromaticité et de la brillance et ainsi ayant une aptitude à la dispersion dans l'huile améliorée. L'ordre d'addition (1) du pigment, (2), de l'acide résinique, Ou due son sel, ou du tensio-actif anionique à base d'amino- acide et (3) du sel basique de polyaluminium ou du sel d'aluminium peut être quelconque. Dans un quelconque des traitements améliorants ci-dessus, la proportion dans les quantités utilisées (désignées par la suite comme taux d'amélioration), de l'agent améliorant la chromaticité et la brillance (en tant que quantité transfor mée en sel de l'acide avec l'aluminium ou avec l'ingrédient efficace) varie avec le type de pigments, l'application en visagée des pigments et le type d'agents améliorant la chro maticité et la brillance, et ne peut pas être fixée définitivexent. Néanmoins, l'agent améliorant la chromaticité et la brillance, transformé en sel d'aluminium de l'acide ou de l'ingrédient efficace, est proposé pour être utilisé norra- lement dans la proportion d'environ 5 à 100 X (en poids) par rapport au pigment. Par exemple, le taux d'amélioration recommandé est de préférence de 5 à 30 % pour les pigments azorques solubles, de 5 à 80 % pour le noir de carbone, de 10 à 40 X pour les pigments polycycliques tels que le bleu de cyanine, et de 5 à 20 Xpour les pigments minéraux tels que le rouge d'oxyde de fer. Les procédés selon la présente invention fournissent des pigments ayant un degré très élevé de chromaticité et de brillance améliorées, la couleur bronze remarquablement disparue, et exempts de dégorgement, en même temps qu'une durée supérieure et une aptitude à la dispersion dans l'huile extrêmement supérieure sont assurées à cause de l'adsorption ferme de l'agent améliorant à la surface du pigment. Le pigment obtenu selon la présente invention a une couleur pigmentaire améliorée en brillance et en chromaticité. L'amélioration de la chromaticité et de la brillance pour des pigments dans la présente invention, sous l'angle des normes, définies par exemple dans le système des couleurs de Munsell, consiste à réduire la valeur Munsell de la couleur pigmentaire et à augmenter la chromaticité Munsell de la couleur pigdentaire. La présente invention est illustrée par les exemples descriptifs et non limitatifs ci-après. Dans les exemples décrits ci-dessous, Al désigne le sel 6 basique de polyaluminium ayant la composition Al6(OH)12Cl6 et une teneur en aluminium de 5,2 moles/litre, et Al12 désigne le sel basique de polyaluminium ayant la composition A112(0H)30C16 avec une teneur en aluminium de 1,2 mole/litre. Pour le spectrophotomètre enregistreur, on utilise l'appareil de Hitachi "Color Analyzer 307"'. L'équation de Friede MacAdam-Chickering (II) est désignée en abrégé par "'équation de F.M.C. (II)". EXEMPLE 1 Résine Staybelite 10 g Hydroxyde de sodium 1,32 g A16 6,34 ml Dans 800 ml d'eau chaude, on dissout 10 g de résine staybelite et 1,32 g d'hydroxyde de sodium à 80*C et 6,34 g de AI6 sont ajoutés graduellement à la solution, puis le tout est agité pendant 1 heure. Le précipité est récupéré par filtration, lavé à l'eau et séché et donne un sel de polyaluminium de la résine Staybelite. EXEMPLE 2 Rondis R 111,8 g Hydroxyde de sodium 15,1 g Al6 73 ml Dans 2,5 1 d'eau chaude, on dissout 111,8 g de Rondis R et 15,1 g d'hydroxyde de sodium à 80'cet on ajoute graduellement 73 ml de Al6 à la solution, puis on agite le tout pendant 1 heure. Le précipité est récupéré par filtration, lavé à l'eau et séché et donne un sel de polyaluminium de Rondis R. EXEMPLE 3 Colophane 10 g Hydroxyde de sodium 1,32 g AI6 6,38 ml On dissout i 90'C, dans 500 ml d'eau chaude, 10 g de colophane et 1,32 g d'hydroxyde de sodium, et on ajoute peu à peu 6,38 ml de Al6 à la solution puis on agite le tout pendant 1 heure. Le précipité est récupéré par filtration, lavé à l'eau et séché, et donne le sel de polyaluminium de la colophane. EXEMPLE 4 Résine Dimerex 100 g Hydroxyde de sodium 13,0 g Ai6 57 mi On dissout à 80 C, 2,5 1 d'eau chaude, 100 g de résine Dimerex et 13 g d'hydroxyde de sodium, et on ajoute peu à peu 57 mi de Ai6 à la solution puis on agite le tout pendant 1 heure. Le précipité est récupéré par filtration, lavé à l'eau et séché, donnant ainsi un sel de polyaluminium de la résine Dimerex. EXEMPLE 5 Résine Polypale 100 g Hydroxyde de sodium 13,0 g A16 57 ml On dissout à 80 C, dans 2,5 t d'eau chaude, 100 g de résine Polypale et 13 g d'hydroxyde de sodium, et on ajoute peu à peu 57 mi de A16 à la solution, puis on agite le tout pendant 1 heure. Le précipite est récupéré par filtration, lavé à l'eau et séché donnant ainsi un sel de polyaluminium de la résine Polypale. EXEMPLE 6 Acide abiétique 10 g Hydroxyde de sodium 1,32 g Als 6,38 ml On dissout à 90'C, dans 500 mi d'eau chaude, 10 g d'acide abiétique et 1,32 g d'hydroxyde de sodium, et on ajoute graduellement 6,38 ml de Al6 à la solution, puis on agite le tout pendant 1 heure. Le précipité est récupéré par filtration, lavé à l'eau et séché, donnant ainsi un sel de polyaluminium de l'acide abiétique. EXEMPLE 7 Colophane 40 g Hydroxyde de sodium 5,28 g A112 216 ml On dissout à 70*C, dans 1,5 l d'eau chaude, 40 g de colophane et 5,28 g d'hydroxyde de sodium, et on ajoute peu à peu 216 ml de A112 à la solution puis on agite le tout pendant 1 heure. Le précipité est récupéré par filtration, lavé à l'eau et séché, donnant ainsi un sel de polyaluminium de la colophane. EXEMPLE 8 Résine Staybelite 20 g Hydroxyde de sodium 2,64 g A112 108 mi On dissout à 80*C, dans 1,8 1 d'eau chaude, 20 g de rési- ne Staybelite et 2,64 g d'hydroxyde de sodium, et on ajoute graduellement à la solution 108 mi de Ai12 puis on agite le tout pendant 1 heure. Le précipité est récupéré par filtration, lavé à l'eau et séché donnant ainsi un sel de polyaluminium de la résine Staybelite. EXEMPLE 9 Rondis R 80 g Hydroxyde de sodium 10,8 g A 112 443 mi On dissout à 80'C, dans 4 1 d'eau chaude, 80 g de Rendis R et 10,8 g d'hydroxyde de sodium, et on ajoute peu à peu la solution 443 m1 de Ai12 puis on agite le tout pendant 1 heure. Le précipité est récupéré par filtration, lavé à l'eau et séchez donnant ainsi un sel de polyaluminium de Rondis 1. EXEMPLE 10 Résine Polypale 40 g Hydroxyde de sodium 5,2 g Al12 195 mi On dissout à 80'C, dans 2 l d'eau chaude, 40 g de résine Polypale et 5,2 g d'hydroxyde de sodium, et on ajoute peu à peu à la solution 195 ml de A112 puis on agite le tout pendant 1 heure. Le précipité est récupéré par filtration, lavé à l'eau et séché, donnant ainsi un sel de polyaluminium de la résine Polypale. EXEMPLE Il Alanon AME 20 g A16 11,8 ml Dans 600 mi d'eau, on dissout 20 g d'Alanon AME, et on ajoute peu d peu à la solution 11,811 de Al6 puis on agite le tout pendant 1 heure. Le précipité est récupéré par filtration, lavé à l'eau et séché donnant ainsi un sel de poly aluminium de l'Alanon AME. EXEMPLE 12 Résine Staybelite 20,8 g Hydroxyde de sodium 7,74 g AlCl3.6H20 14,5 g On dissout dans l'eau 20,8 g de résine Staybelite et 2,58 g d'hydroxyde de sodium pour avoir un volume total de 300 ml, et on dissout 5,16 g d'hydroxyde de sodium dans l'eau pour avoir le volume total de 300 ml, tandis qu'on dissout 14,5 g de chlorure d'aluminium dans l'eau pour avoir le volume total de 300 ml. Ces solutions sont placées dans des boules à brome séparées, respectivement, et sont ajoutées goutte B goutte sensiblement à la même vitesse, tout èn agitant, dans un récipient contenant 100 ml d'eau. Une fois l'addition terminée, on continue d'agiter pendant 30 minutes. Le précipité est récupéré par filtration, lavé à l'eau et sé- ché, donnant ainsi un sel de polyaluminium de la résine Staybelite. EXEMPLE 13 Résine Staybelite 20,8 g Hydroxyde de sodium i,74 g A12(S04)3.16H20 18,9 g On obtient un sel de polyaluminium de la résine Staybelite de la même façon que décrite dans l'exemple 12, sauf que l'on utilise 18,9 g de sulfate d'aluminium au lieu de 14,5 g de chlorure d'aluminium utilisé dans l'exemple 12. Exemple exnérimental 1 10 g de noir de carbone, disponible dans le commerce, sont bien mélangés avec 6 g de chacun des agents anéliorants obtenus par les procédés des exemples 1, 2, 3, 4, 5, 6, Il et 12 respectivement. Les comparaisons entre les échantillons revêtus avec chacun des noirs de carbone traités et l'dchan- tillon revêtu avec le noir de carbone de départ (ce dernier est la couleur originale), montrent que les noirs de carbone comportant les agents affléliorants sont fortement améliorés dans la chromaticité et la brillance, qu'ils ont une aptitude à la dispersion dans l'huile extrêmement supérieure, que leur noirceur est extraordinairement augmentée, et qu'ils sont exempts de dégorgement. Les mesures d- pouvoir réflecteur faites à chacune des longueurs d'ondes indiquées avec les huit échantillons revêtus, au moyen du spectrophotomètre enregistreur, confirment les nettes différences existant entre la couleur originale et les noirs de carbone comportant les agents améliorants. Autrement dit en calculant les tristimuli X, Y et Z mesuré au moyen du spectrophotomètre enregistreur, selon l'équation de F.M.C. (II), les différences entre la couleur originale et les noirs de carbone comportant les agents améliorants sont déterminées en terme de différences de couleur AE; les résultats sont indiqués dans le tableau 1. TABLEAU 1 Ex- Ex- Ex- Ex- Ex- Ex- Ex- Ex emple emple emple emple emple emple emple emple 1 2 4 5 6 i1 12 nE 6,521 5,187 3,487 6,293 6,263 1,182 4,652 4,733 EXEMPLE Expérimental 2 20 g de bleu de cyanine sont bien mélangés avec 5 g de chacun des agents améliorants obtenus par les procédés des exemples 1, 2, 3, 4 et S respectivement.Les comparaisons entre les échantillons revêtus avec chacun des bleus de cyanine traités et l'échantillon revêtu avec le bleu de cyanine de départ (ce vernier est désigné par "couleur originale") montrent que les bleus de cyanine comportant les agents amélio- rants sont particulièrement supérieurs dans leur aptitude à la dispersion dans l'huile, que la disparition de la teinte bronze est cospiete, qu'ils ont leur chromaticité et leur brillance fortement améliorées, et qu'ils sont exempts de dégorgement. Les mesures du pouvoir réflecteur prises à chacune des longueurs d'ondes indiquées avec les six échantillons revêtus au moyen du spectrophotomètre enregistreur, confirment les nettes différences existant entre la couleur originale et les bleus de cyanine comportant les agents améliorants. Autrement dit, en calculant les tristimuli X, Y et Z, mesurés par le spectrophotomètre enregistreur, selon l'équation de F.M.C. (II), les différences entre la couleur originale et les bleus de cyanine comportant les agents améliorants sont déterminés en termes de différences de couleur AE; les résultats sont indiqués dans le tableau 2. TABLEAU 2 Exemple Exemple Exemple Exemple Exemple il 2 3 4 5 Axe 5,039 7,924 1,465 3,810 5,018 Exemple Exprimental 3 20 g de rouge d'oxyde de fer sont bien mélangés avec 4 g de chacun des agents améliorants obtenus par les procédés des exemples 1, 2, 3, 4 et 5, respectivement.Les comparaisons entre les échantillons revêtus avec chacun des rouges d'oxyde de fer traités et l'échantillon revêtu avec le rouge d'oxyde de fer de départ (ce dernier est désigné par couleur originale) montrent que les rouges d'oxyde de fer comportant les agents améliorants sont nettement supérieurs dans leur aptitude à la dispersion dans l'huile, qu'ils ont leur chromaticité et leur brillance et leur vivacité améliorées et qu'ils sont exempts de dégorgement. Les mesures du pouvoir réflecteur prises à chacune des longueurs d'onde indiquées avec les six échantillons revêtus, au moyen du spectrophotomètre enregistreur, confirment les nettes différences existant entre la couleur originale et les rouges d'oxyde de fer comportant les agents améliorants. Autrement dit, en calculant les tristimuli X, Y et Z mesurés par le spectrophotomètre enregistreur, selon l'équation de r.M.C. (II), les différences entre la couleur originale et les rouges d'oxyde de fer comportant les agents améliorants sont déterminées en termes de différences de couleur QE; les résultats sont indiqués dans le tableau 3. TABLEAU 3 Exemple Exemple Exemple Exemple Exemple I 2 3 4 5 dE 14,208 13,451 15,068 15,712 13,216 Exemple expérimental 4 20 g de Carmin Brillant 6B sont bien mélangés avec 4 g de chacun des agents améliorants obtenus dans les exemples 1,2,3,4,5, 9, 12, 13, respectivement.Les comparaisons entre les échantillons revetus avec chacun des pigments traités et l'échantillon revêtu a-wec le Carmin Brillant 6B de départ (celui-ci est désigné par couleur originale), montrent que le Carmin Drillant 6B comportant les agents améliorants est nettement supérieur pour son aptitude à la dispersion dans l'huile, qu'il n'a plus la couleur bronze, que sa chromaticité et sa luminosité sont nettement améliorées et qu'il est exempt de dégorgement. Les mesures du pouvoir réflecteur prises à chacune des longueurs d'ondes indiquées avec les 9 échantillons revêtus, au moyen du spectrophotomètre enregistreur, confirment les nettes différences entre la couleur originale et les pigments comportant les agents améliorants. Autrement dit, en calculant les tristimuli X, Y et Z, mesurés par le spectrophoto mètre enregistreur, selon l'équation de F.M.C. (II), les différences entre la couleur originale et les pigments comportant les agents améliorants sont déterminées en termes de différences de couleur #E : les résultats sont indiqués dans le tableau 4. TABLEAU 4 Ex- Ex- Ex- Ex- Ex- Ex- Ex- Ex emplie emplie emple emple emple emplie emplie emplie 1 2 3 4 5 9 12 13 nE 13,532 12,386 9,368 10,029 10,688 7,995 10,164 9,872 Exemple Expérimental 5 20 g du Rouge Permanent F5R sont bien mélangés avec 5 g de chacun des agents améliorants obtenus par le procédé des exemples 7, 8, 9 et 10, respectivement.Les comparaisons entre les échantillons revêtus avec chacun des pigments traités et l'échantillon revêtu avec le Rouge Permanent F5R de départ (celui-ci est désigné par couleur originale), montrent que les pigments Rouge Permanent F5R comportant les agents éliorants sont nettement supérieurs pour leur aptitude à la dispersion dans l'huile, qu'ils ont leur chromaticité et leur brillance fortement améliorées, que la disparition de la couleur bronze est totale et qu'ils sont exempts de dégorgement. Les mesures du pouvoir réflecteur prises à chacune des longueurs d'ondes mentionnées avec les cinq échantillons revêtus, au moyen du spectrophotomètre enregistreur, confirment les nettes différences existant entre la couleur originale et les pigments comportant les agents améliorants. Autrement dit, en calculant les tristimuli X, Y et Z mesurés par le spectrophotomètre enregistreur selon l'équation de F.M.C. (II), les différences entre la couleur originale et les pigments comportant les agents améliorants sont déterminées en termes de différences de couleur nE; les résultats sont montrés dans le tableau 5. TABLEAU 5 Exemple Exemple Exemple Exele 7 8 9 10 2,681 14,658 14,887 12,210 EXEMPLE 14 2-sulfo-4-méthyl-1-azo-1, 2-oxy- naphtoate disodique 22,8 g Chlorure de calcium dihydraté 7,9 g colophane 5,35 g Hydroxyde de sodium 0,b6 g Al12 29 il Dans 1 000 il d'eau, on disperse 22,8 g de 2-sulfo-4méthyl-1-azo-1,2-oxy-3-naphtoate disodique.Une solution de 7,9 g de chlorure de calcium dans 100 ml d'eau est versée dans la solution dispersée du colorant, tout en agitant et à 20,C. Âpres on continue d'agiter pendant 1 heure; 5,35 g de colophane et 0,56 g d'hydroxyde de sodium sont dissous dans 100 il d'eau chaude à la température de 90*C et refroidis à 20 C pour être ajoutés au mélange, puis on ajoute encore 29 ml d'une solution aqueuse de Al12 et on continue d'agiter pendant 1 heure. Ensuite, on chauffe à 60 C et on agite pendant 1 heure puis on laisse refroidir le mélange. Le précipité est récupéré par filtration, lavé à l'eau et séché, ce qui donne un pigment pulvérulent de couleur rouge sobre ayant une aptitude à la dispersion dans l'huile particulièrement supérieure, n'ayant plus la couleur bronze, ayant une chroma- ticité et une brillance fortement améliorées et qui est exempt de dégorgement. EXEMPLE 15 Noir de carbone 20 g Colophane 10 g Hydroxyde de sodium 1,33 g Ai6 6,39 ml Dans 500 ml d'eau, on disperse 20 g de noir de carbone. Séparément, 10 g de colophane et 1,33 g d'hydroxyde de sodium sont dissous à 9OêC dans 100 ml d'eau chaude, et la solution est refroidie à 20"C pour être ajoutée à la dispersion de noir de carbone. 6,39 ml de A16 sont ajoutés peu & peu au mélange tout en agitant, et cette agitation est continuée pendant 30 minutes. Le précipité est récupéré par filtration, lavé à l'eau et séché, donnant le noir de carbone ayant une nette supériorité pour l'aptitude à la dispersion dans l'hui- le, une chromaticité et une brillance fortement améliorées, une noirceur nettement augmentée et qui est exempt de dégorgement. EXEMPLE 16 Noir de carbone 20 g Colophane 11,7 9 Hydroxyde de sodium 1,6 g AlCl3.6H20 3,1 g Dans 500 ml d'eau, on disperse 20 g de noir de carbone. 11,7 g de colophane et 1,6 g d'hydroxyde de sodium sont dissous séparément à 900C dans 100 ml d'eau chaude, et la solution est refroidie à 20eC pour être ajoutée à la dispersion de noir de carbone. Une solution aqueuse de 3,1 g de chlorure d'alu iinium dans 100 mi d'eau est ajoutée peu à peu au mélange tout en agitant. Après une agitation continue pendant 30 minutes, le précipité est récupéré par filtration, lavé à l'eau et séché, donnant un noir de carbone ayant une aptitude à la dispersion dans l'huile nettement supérieure, une noirceur fortement augmentée et qui est exempt de dégorgement. EXEMPLE 17 Noir de carbone 20 g Résine de Staybelite 10 g Hydroxyde de sodium 1,32 g Al 6,34 ml Dans 500 ml d'eau, sont dispersés 20 g de noir de carbone. 10 g de résine Staybelite et 1,32 g d'hydroxyde de sodium sont dissous séparément à 80*C dans 100 ml d'eau chaude pour titre ajoutEs d la dispersion de noir de carbone. 6,34 ml de Al6 sont ajoutés graduellement au mélange tout en agitant. Après avoir continué l'agitation pendant 30 minutes, le précipité est récupéré par filtration, lavé à l'eau et séché, donnant ainsi un noir de carbone ayant une aptitude à la dispersion dans l'huile nettement supérieure, une chromaticité fortement améliorée, une noirceur remarquablement augmentée et qui est exempt de dégorgement. Exemple expérimental 6 Avec les échantillons préparés, revêtus des noirs de carbone obtenus dans les exemples 15, 16 et 17 et avec le noir de carbone disponible dans le commerce, (ce dernier est désigné par couleur originale), les mesures du pouvoir rflec- teur prises à chaque longueur d'onde indiquée à l'aide du spectrophotomètre enregistreur, confirnent les différences nettes entre la couleur originale et les noirs de carbone traités et améliorés. En d'autres termes, en calculant les tristimuli X, Y et Z, mesurés par le spectrophotomètre enregistreur, selon l'équation de F.M.C. (II), les différences entre la couleur originale et les noirs de carbone traités amélio- rés, sont déterminées en termes de différences de couleur AE; les résultats sont montrés dans le tableau ci-dessous. TABLEAU 6 Exemple 15 Exemple 16 Exemple 17 hue 6,657 2,141 6,835 Avec les noirs de carbone obtenus dans les exemples 15 et 16, ainsi qu'avec le noir de carbone de départ de la couleur originale, un essai comparatif pour la noirceur est effectué en diluant avec du dioxyde de titane. Donc, 100 parties en poids de noir de carbone du commerce sont diluées avec 100 parties en poids de dioxyde de titane pour former la couleur originale; quand la couleur originale est comparée avec les noirs de carbone obtenus dans les exemples /S et 16, respectivement, on voit que pour obtenir la brillance égale à celle de la couleur originale, le noir de carbone de l'exemple 15 exige 600 parties en poids de dioxyde de titane au lieu de 100 parties en poids, tandis que celui de l'exemple 16 demande 200 parties en poids de dioxyde de titane au lieu de 100 parties en poids. Exemple 18 Noir de carbone 20 g Alanon ACE 12 g A16 8,2 mi Dans 500 al d'eau, on disperse 20 g de noir de carbone et on ajoute l'Alanon ACE à la dispersion. 8,2 ml de A16 sont ajoutés graduellement au mélange réactionnel sous agitation. Après avoir agite pendant 30 minutes, le précipité est récu- péré par filtration, lavé à l'eau et séché, donnant ainsi un noir de carbone ayant une aptitude à la dispersion dans l'huile nettement supérieure, une chromaticité fortement améliorée, une noirceur nettement augmentée et qui est exempt de digorge- ment. EXEMPLE 19 Noir de carbone 20 g Colophane 6g Hydroxyde de sodium 0,63 g Alanon ÂME 6,0 g AI6 6,54 il Dans 500 ml d'eau, on disperse 20 g de noir de carbone. Séparerent, 6 g de colophane et 0,63 9 d'hydroxyde de sodium sont dissous à & 100C dans 100 mi d'eau chaude et refroidis à 20 C, puis on mélange avec une solution de 6 g d'Alanon AME dans 100 mi d'eau qu'on ajoute à la dispersion de noir de car -bone. 6,54 mi de Ai6 sont ajoutés graduellement au mélange tout en agitant.Après avoir agité pendant 30 minutes, le précipité est récupéré par filtration, lauré à l'eau et séché, donnant ainsi un noir de carbone ayant une aptitude i la dispersion dans l'huile nettement supérieure, une chroFacitS fortement améliorée, une noirceur remarquablement augmentée et qui est exempt de dégorgement. EXEMPLE 20 Bleu de cyanine 20 g Colophane 4,17 g Hydroxyde de sodium 0,55 g A16 2,66 ml Dans S00 il d'eau, on disperse 20 g de bleu de cyanine. 4,17 g de colophane et 0,55 g d'hydroxyde de sodium sont dissous séparément & 90'C dans 100 ml d'eau chaude et refroidis à 20'C pour être ajoutés à la dispersion de bleu de cyanine. 2,66 ml de A16 sont ajoutés graduellement au mélange tout en agitant et l'agitation est poursuivie pendant 30 minutes. Le précipité est récupéré par filtration, lavé à l'eau et séché, donnant ainsi le bleu de cyanine ayant une aptitude à la dispersion dans l'huile nettement supérieure, n'ayant plus du tout la nuance bronze, ayant une chromaticité et une brillance fortement améliorées et qui est exempt de dégorgement. EXEMPLE 21 Bleu de cyanine 20 g Résine Polypale 4,17 g Hydroxyde de sodium 0,55 g A16 2,66 mi Dans 500 mi d'eau, on disperse 20 g de bleu de cyanine. 4,17 g de résine Polypale et 0,55 g d'hydroxyde de sodium sont dissous séparément d 80'C dans 100 ml d'eau chaude pour être ajoutés X la dispersion de bleu de cyanine. 2,66 nl de Al6 sont ajoutés graduellement au mélange sous agitation, et l'agitation est continuée pendant 30 minutes. Le précipité est recueilli par filtration, lavé & l'eau et séché, donnant ainsi un bleu de cyanine ayant une aptitude a la dispersion dans l'huile nettement supérieure, n'ayant plus la nuance bronze, ayant une chromaticité et une brillance fortement améliorées et qui est exempt de dégorgement. Exemple exériiental 7 Des échantillons revêtus sont préparés avec les bleus de cyanine obtenus dans les exemples 20 et 21, ainsi qu'avec le bleu de cyanine du commerce (désigné par couleur originale) pour mesurer le pouvoir réflecteur b chacune des longueurs d'ondes indiquées à l'aide du spectrophotomètre enregistreur. Les résultats confirment les nettes différences entre la couleur originale et les bleus de cyanine traités pour être améliorés. Autrement dit, en calculant les tristimuli X, Y et Z mesurés par le spectrophotomètre enregistreur, selon l'équation de F.M.C. (II), les différences entre la couleur originale et les bleus de cyanine traités et améliorés, sont déterminées en formes de différences de couleur hE; les résultats sont montrés dans le tableau 7. TABLEAU 7 Exemple 20 Exemple 21 nE t 6,874 12,138 EXEMPLE 22 Rouge d'oxyde de fer 40 g Rondis R 6,67 g Hydroxyde de sodium 0,9 g A16 4,82 mi Dans 1 000 mi d'eau on disperse 40 g de rouge d'oxyde de fer d 8OC. 6,67 g de Rondis R et 0,9 g d'hydroxyde de sodium sont dissous séparément à 70QC dans 100 ml d'eau chaude pour être ajoutés à la dispersion de rouge d'oxyde de fer. 4,82 mi de Al6 sont ajoutés graduellement au mélange sous agitation, et l'agitation est poursuivie pendant 30 minutes.Le précipité est récupéré par filtration, lavé à l'eau et séché, donnant ainsi un rouge d'oxyde de fer ayant une aptitude à la dispersion dans l'huile nettement supérieure, une chromaticité et une brillance fortement améliorées, vif et qui est exempt de dégorgement. EXEMPLE 23 Rouge d'oxyde de fer 40 g Rondis R 7,79 9 Hydroxyde de sodium 1,05 g AlCl3.6H2O 2,11 g Dans 1000 mi d'eau on disperse 40 g de rouge d'oxyde de fer. 7,79 g de Rondis R et 1,05 g d'hydroxyde de sodium sont dissous séparément à 70*C dans 100 ml d'eau chaude, pour être ajoutés à la dispersion de rouge d'oxyde de fer. Une solution de 2,11 g de chlorure d'aluminium dans 50 ml d'eau est ajoutée graduellement au mélange sous agitation et l'agitation est poursuivie pendant 30 minutes. Le précipité est récupéré par filtration, lavé à l'eau et séché, donnant ainsi un rouge d'oxyde de fer ayant une aptitude à la dispersion dans l'huile nettement supérieure, une chromaticité et une brillance fortement améliorées et vif. EXEMPLE 24 Rouge d'oxyde de fer 40 g Résine Dimerex 5,49 g Hydroxyde de sodium 0,73 g Al 29,8 ml Dans 1 000 ml d'eau, on disperse 40 g de rouge d'oxyde de fer à 80ex. 5,49 g de résine Dimerex et 0,73 g d'hydroxyde de sodium sont dissous séparément à 80'C dans 100 ml d'eau chaude pour être ajoutés à la dispersion de rouge d'oxyde de fel 29,3 m 1 de Al12 sont ajoutés graduellement au mélange sous agitation, et l'agitation est continuée pendant 30 minutes.Le précipité est récupéré par filtration, lavé à l'eau et séché, donnant ainsi le rouge d'oxyde de fer ayant une aptitude à la dispersion dans l'huile nettement supérieure, une chromaticité et une brillance fortement améliorées, vif et qui est exempt de dégorgement. Exemple expérimental 8 Des échantillons revêtus sont préparés avec les pigments de rouge d'oxyde de fer obtenus dans les exemples 22, 23 et 24 ainsi qu'avec le rouge d'oxyde de fer du commerce (désigné par couleur originale) pour mesurer le pouvoir réflecteur à chacune des longueurs d'ondes indiquées au moyen du spectrophotomètre enregistreur. Les résultats confirment les nettes différences entre la couleur originale et les pigments traités, améliorés. Autrement dit, en calculant les tristimuli X, Y et Z mesurés par le spectrophotomètre enregistreur selon l'équation de F.M.C. (II), les différences entre la couleur originale et les pigments traités et améliorés, sont déterminées en termes de différences de couleur hE; les résultats sont indi qués dans le tableau 8. TABLEAU 8 Exemple 22 Exemple 23 Exemple 24 bE j 9,533 8,485 12,645 EXEMPLE 25 Bleu de cyanine 20 g Jaune de benzidine 10 g Colophane 3 9 Hydroxyde de sodium 0,32 g A16 1,49 ml 20 g de bleu de cyanine sont bien mélangés avec 10 g de jaune de benzidine pour preparer le mélange, tandis que 3 g de çolophane et 0,32 g d'hydroxyde de sodium sont dissous à 90'C dans 100 mi d'eau chaude et refroidis à 20'C.Le mélan- ge et la solution ainsi préparés sont dispersés simultanément dans 700 mi d'eau. 1,49 mi de A16 est ajouté graduellement à la dispersion sous agitation et l'agitation est continuée pendant 30 minutes. Le précipité est récupéré par filtration, lavé à l'eau et séché, donnant ainsi un pigment ayant une aptitude à la dispersion dans l'huile nettement supérieure, une chromaticité et une brillance fortement améliorées et qui est exempt de dégorgement. EXEMPLE 26 Carmin Brillant 6B 30 g Résine Staybelite 5,03 g Hydroxyde de sodium 0,66 g A16 3,18 1.1 30 g de Carmin Brillant 6B sont bien imprégnés avec 100 mi d'alcool à 90 X, puis dispersés dans 800 mi d'eau. 5,03 g de résine Staybelite et 0,6G g d'hydroxyde de sodium sont dissous séparément à 8O0C dans 100 mi d'eau chaude pour tre ajoutés à la dispersion du Carmin Brillant 6B. 3,18 mi de Al6 sont ajoutés graduellement au mélange sous agitation et l'agitation est poursuivie pendant 30 minutes.Le précipité est récupéré par filtration, élevé à l'eau et séché, donnant ainsi un Carmin Brillant 6B ayant une aptitude i la dispersion dans l'huile nettement supérieure, une nuance bronze com piétement disparue, une chromaticité et une brillance forte ment améliorées et qui est exempt de dégorgement. EXEMPLE 27 Carmin Brillant 6B 30 g Rondis R 5 g Hydroxyde de sodium 0,68 g Al6 3,28 ml 30 g de Carmin Brillant 6B sont bien imprégnés avec 100 mi d'alcool à 90 X, puis dispersés dans 800 mi d'eau. 5 g de Rondis R et 0,68 g d'hydroxyde de sodium sont dissous séparément à 80'C dans 100 mi d'eau chaude pour être ajoutés la la dispersion de Carmin Brillant 6B. 3,28 ml de A16 sont ajoutés graduellement au mélange sous agitation et l'agitation est continuée pendant 30 minutes.Le précipité est récu péré par filtration, lavé à l'eau et séché, donnant ainsi le Carmin Brillant 6B ayant une aptitude à la dispersion dans l'huile nettement supérieure, montrant une disparition complè- te de la nuance bronze, une chromaticité et une brillance fortement améliorées, et qui est exempt de dégorgement. EXEMPLE 28 Carmin Brillant 6B 30 g Colophane 5,01 g Hydroxyde de sodium 0,66 g A16 3,19 ml 30 g de Carmin Brillant 6B sont bien imprégnés avec 100 il d'alcool à 90 X, puis dispersés dans 800 ml d'eau. 5,01 g de colophane et 0,66 g d'hydroxyde de sodium sont dissous sé parlement & 80 C dans 100 mi d'eau chaude, pour être ajoutés à la dispersion de Carmin Brillant 6B. 3,19 il de A16 sont ajoutés graduellement au mélange sous agitation et l'agitation est continuée pendant 30 minutes. Le précipité est récupéré par filtration, lavé à l'eau et séché, ce qui donne le Carmin Brillant 6B ayant une aptitude à la dispersion dans l'huile nettement supérieure, montrant une disparition complate de la nuance bronze, une chromaticité et une brillance fortement améliorées, et qui est exempt de dégorgement. Exemple exérinental 9 Des échantillons revêtus sont préparés avec les pigments Carmin Brillant 6B obtenus dans les exemples 26,27 et 28, ainsi qu'avec le Carmin Brillant 68 du commerce, (désigné par couleur originale) pour mesurer le pouvoir réflecteur b chacune des longueurs d'ondes indiquées par le spectrophotomètre enregistreur. Les résultats confirment les nettes différences entre la couleur originale et les pigments traités améliorés. Autrement dit, en calculant les tristimuli X, Y et Z, mesurés par le spectrophotomètre enregistreur, selon l'équation de F.M.E. (II), les différences entre la couleur originale et les pigments traités améliorés sont déterminées en termes de différences de couleur nE; les résultats sont montrés dans le tableau 9. TABLEAU 9 Exemple 26 Exemple 27 Exemple 28 13,090 13,554 10,506 EXEMPLE 29 Dioxyde. de titane 100 g Résine Staybelite 8,4 g Hydroxyde de sodium 1,2 g A112 45 ml Dans 2 litres d'eau, on disperse 100 g de dioxyde de titane. 8,4 g de résine Staybelite et 1,2 g d'hydroxyde de sodium sont dissous séparément à 80C dans 100 ml d'eau chaude, pour être ajoutés à la dispersion de dioxyde de titane. 45 mi de Al12 sont ajoutés graduellement au mélange sous agitation et l'agitation est continuée pendant 30 minutes. Le précipité est récupéré par filtration, lavé i l'eau et séché, donnant un dioxyde de titane ayant une aptitude à la dispersion nettement supérieure et qui est exempt de dégorgement. EXEMPLE 30 Orangé Permanent 10 g Dioxyde de titane 40 g Rondis R 8,34 g Hydroxyde de sodium 1,21 g A16 5,4 ml 10 9 d'Orangé Permanent et 40 g de dioxyde de titane sont bien imprégnés avec 100 ml d'alcool X 90 % et au mélange on ajoute ne solution consistant en 8,34 g de Rondis R et 1,21 g d'hydroxyde de sodium dissous à 80-C dans 100 ml d'eau chaude, puis on ajoute de l'eau pour compléter à un volume total de 1,5 litre afin d'avoir une dispersion convenable. 5,4 ml de Ai6 sont ajoutés graduellement à la dispersion sous agitation et l'agitation est continuée pendant 30 minutes. Le précipité est récupéré par filtration, lavé à l'eau et séché., donnant un pigment ayant une aptitude à la dispersion dans l'huile nettement supérieure, une chromaticité et une brillance fortement améliorées et qui est exempt de dégorgement. Les pigments améliorés par le procédé ou les agents améliorants selon la présente invention peuvent être largement appliqués b des domaines tels que la cosmétique, les plastiques, les peintures, les encres, les colorants d'avivage, les matières pour écrire, (par exemple crayons, couleurs à l'huile, etc.) et analogues. REVENDICATIONS 1. Agent améliorant la chromaticité et la brillance pour pigments, constitué par un produit de réaction d'un sel basique de polyaluminium ou d'un sel d'aluminium avec un acide résinique ou son sel, ou avec un tensio-actif anionique å base d'aino-acide. 2.- Agent améliorant la chromaticité et la brillance pour pigments selon la revendication 1, caractérisé par le fait qu'en plus d'un acide résinique ou de son sel ou d'un tensioactif anionique à base d'amino-acide, il contient de l'acide résinique. 3.- Agent améliorant la chronaticité, et la brillance pour pigments selon la revendication 2, caractérisé par le fait que l'acide résinique est la colophane hydrogénée. 4.- Agent améliorant la chromaticité et la brillance pour pigments selon la revendication ?, caractérisé par le fait que l'acide résinique est la colophane polymérisée. 5.- Agent améliorant la chromaticité et la brillance pour pigments selon la revendication 2, caractérisé par le fait que l'acide résinique est la colophane dismutée. 6.- Procédé pour la préparation d'un pigment ayant sa chromaticité et sa brillance fortement améliorées, caractéri sé par le fait qu'il comprend la réaction en présence d'un pigrent, d'un sel basique de polyaluminium ou d'un sel d'alu minium avec un acide résinique ou son sel, ou avec un tensioactif anionique à base d'amino-acide. 7.- Procédé pour la préparation d'un pigment ayant sa chromaticité et sa brillance fortement améliorées selon la revendication 6 caractérisé par le fait que, en plus d'un acide résinique, ou de son sel, ou d'un tensio-actif anionique à base d'amino-acide, de l'acide résinique est contenu. 8.- Procédé pour la préparation d'un pigment ayant sa chromaticité et sa brillance fortement améliorées selon la revendication 7, caractérisé par le fait que l'acide résini- que est la colophane hydrogénée. 9.- Procédé pour la préparation d'un pigment ayant sa chronaticité et sa brillance fortement améliorées selon la revendication 7, caractérisé par le fait que l'acide résinique est la colophane polymérisée. 10.- Procédé pour la préparation d'un pigment ayant sa chromaticité et sa brillance fortement améliorées selon la revendication 7, caractérisé par le fait que l'acide résinique est la colophane dismutée.